(57)【要約】【課題】防眩性と鮮明でギラツキ感の小さい表示像をバランス良く満たす光学特性と耐擦傷性に優れた表面硬度や耐薬品性を有するハードコート性を兼ね備える防眩性ハードコートフィルムもしくはシートを提供すること。【解決手段】透明プラスチックフィルムもしくはシート基材（１）の少なくとも一方の面に活性エネルギー線硬化樹脂被膜層を設けたハードコートフィルムであって、前記基材上に第１ハードコート層（２）として無機もしくは有機微粒子を含有しないクリア硬化樹脂層を設けた後、さらに第２ハードコート層（３）として無機もしくは有機微粒子（４）を含有する硬化樹脂の薄膜を設けてなる活性エネルギー線硬化樹脂被膜層である防眩性ハードコートフィルムもしくはシートそしてその製造方法。【選択図】図１
2008197662.tif 000002
【特許請求の範囲】
【請求項１】
透明プラスチックフィルムもしくはシート基材の少なくとも一方の面に活性エネルギー線硬化樹脂被膜層を設けたハードコートフィルムであって、前記基材上に第１ハードコート層として無機もしくは有機微粒子を含有しないクリア硬化樹脂層を設けた後、さらに第２ハードコート層として無機もしくは有機微粒子を含有する硬化樹脂の薄膜を設けてなる活性エネルギー線硬化樹脂被膜層であることを特徴とする防眩性ハードコートフィルムもしくはシート。
【請求項２】
第１ハードコート層が膜厚０．５μｍ〜２０μｍ、第２ハードコート層が膜厚０．１μｍ〜５μｍの活性エネルギー線硬化樹脂層からなる請求項１に記載の防眩性ハードコートフィルムもしくはシート。
【請求項３】
無機もしくは有機微粒子の平均粒子径が０．１μｍ〜５．０μｍである請求項１、または請求項２に記載の防眩性ハードコートフィルムもしくはシート。
【請求項４】
活性エネルギー線硬化樹脂層を構成する第１ハードコート層を活性エネルギー線照射によってハーフキュアさせ、次いで第２ハードコート層を設けた後、第１及び第２ハードコート層を活性エネルギー線照射によって同時に完全硬化することを特徴とする防眩性ハードコートフィルムもしくはシートの製造方法。
【請求項５】
第１ハードコート層が膜厚０．５μｍ〜２０μｍ、第２ハードコート層が膜厚０．１μｍ〜５μｍの活性エネルギー線硬化樹脂層からなる請求項４に記載の防眩性ハードコートフィルムもしくはシートの製造方法。
【請求項６】
無機もしくは有機微粒子の平均粒子径が０．１μｍ〜５．０μｍである請求項４、または請求項５に記載の防眩性ハードコートフィルムもしくはシートの製造方法。
【発明の詳細な説明】
【技術分野】
【０００１】
本発明は、各種表示装置用の防眩性ハードコートフィルムもしくはシートに関し、さらに詳しくは、液晶表示装置、ＣＲＴ（カソードレイチューブ）表示装置、プラズマ表示装置、エレクトロクロミック表示装置、発光ダイオード表示装置、ＥＬ（エレクトロルミネセンス）表示装置、各種の表示装置等の画面用の防眩に適し、また画面保護の機能も併せもつハードコートフィルムもしくはシートに関するものである。
【背景技術】
【０００２】
液晶表示装置あるいはＣＲＴ等のディスプレイにおいて、画面に外部から光が入射し、この光が画面表面で反射してギラツキ等を発生させ、表示画像を見づらくするという欠点があった。特に近年、フラットパネルディスプレイの急速な普及と大型化に伴い上記欠点を解決すること（以降、防眩と記述する）が益々重要な課題となっている。特に液晶表示体はそれ自身発光せず、バックライトを内蔵しない限り、外光を利用して画像表示を行なわざるを得ないために、特に防眩性を施すことが重要となる。
従来、防眩性を付与する手段として、ガラス板、フィルム等の表面に多層蒸着層を設ける多層蒸着膜法、又サンドブラスト、エンボス加工、シリカ粒子の配合（特公昭６３−４０２８３号公報）等の種々の方式で表面を微細凹凸構造化した（以下、微細凹凸構造形成法とする）フィルムもしくはシート等からなる防眩層が提案されている。
しかしながら、多層蒸着膜法は大面積の画像表示面に形成させることが難しいことから、ディスプレイの大型化に対応することが困難であることに加えて、多層蒸着膜を画像表示面に形成させるコストが高いために、ディスプレイの製造コスト上昇を招くという欠点があった。
【０００３】
一方、微細凹凸構造形成法は液晶表示装置等のフラットパネルディスプレイが薄型化及び軽量化するに伴い、微細凹凸表面化された透明プラスチックフィルム及びシートを画像表示体表面に直接貼り合わすことが行なわれている。例えば液晶表示装置に使用される偏光板に於いて、偏光膜を保護あるいは補強するために偏光膜の両面に透明プラスチックフィルム若しくはシートを直接貼合わせている。この場合に透明プラスチックフィルム及びシートの外側に面するフィルムに微細凹凸表面化された透明プラスチックフィルム及びシートを使用すると、さらに防眩フィルム及びシートを別に設ける必要がなく、薄型化及び軽量化を達成することができるためメリットが大きい。このような使用方法の場合、本来の表示像の視認性を低下させては利点がないことから、表示像の一定以上の解像度を保持する性能と表面に傷が付きにくい表面硬度を有するハードコート性が同時に要求される。
【０００４】
しかしながら、従来の微細凹凸表面化された透明プラスチックフィルム及びシートに於いては、表示像の解像性とハードコート性をバランス良く満足させることが困難であった。例えばフィラー粒子を配合する方法において、その平均粒子径を小さくした場合には解像性を向上させ、鮮明でギラツキ感の小さい表示像を得るには有効であるが、同時にハードコート層の膜厚を薄くしなければ表面にフィラー粒子による微細凹凸が形成されない。このため表面硬度が低下する問題が生じる。またハードコート層の膜厚を厚くした場合には、表面硬度に代表されるハードコート性を付与するには効果的であるが、フィラー粒子が膜内に埋もれてしまうため、表面の微細凹凸形成に寄与しなくなる。一方、ハードコート性を優先させる為にその膜厚を厚く設定した状態で表面に微細凹凸を形成させる方法として、［１］小粒子径フィラーの多量配合、［２］大粒子径フィラーの配合、等が有効であるが、［１］の場合にはハードコート層の膜質が脆くなり、［２］の場合には表示像のギラツキ感が大きくなるという問題が発生する。従って、フィルムもしくはシート表面に傷が付きにくい表面硬度を有するハードコート性と共に、表示像のギラツキ感が小さい光学特性が要求されている。
【発明の開示】
【発明が解決しようとする課題】
【０００５】
本発明は、以上のようなフィルム若しくはシートに要求される課題を解決するためになされたもので、防眩性と鮮明でギラツキ感の小さい表示像をバランス良く満たす光学特性と耐擦傷性に優れた表面硬度や耐薬品性を有するハードコート性を兼ね備える防眩性ハードコートフィルムもしくはシートを提供することにある。
【課題を解決するための手段】
【０００６】
本発明の第１の発明は、透明プラスチックフィルムもしくはシート基材（１）の少なくとも一方の面に活性エネルギー線硬化樹脂被膜層を設けたハードコートフィルムであって、前記基材上に第１ハードコート層（２）として無機もしくは有機微粒子を含有しないクリア硬化樹脂層を設けた後、さらに第２ハードコート層（３）として無機もしくは有機微粒子（４）を含有する硬化樹脂の薄膜を設けてなる活性エネルギー線硬化樹脂被膜層であることを特徴とする防眩性ハードコートフィルムもしくはシートである。
【０００７】
本発明の第２の発明は、活性エネルギー線硬化樹脂層を構成する第１ハードコート層（２）を活性エネルギー線照射によってハーフキュアさせ、次いで第２ハードコート層（３）を設けた後、第１及び第２ハードコート層を活性エネルギー線照射によって同時に完全硬化することを特徴とする防眩性ハードコートフィルムもしくはシートの製造方法である。
【０００８】
また本発明は上記第１の発明において、第１ハードコート層（２）が膜厚０．５μｍ〜２０μｍ、第２ハードコート層（３）が膜厚０．１μｍ〜５μｍの活性エネルギー線硬化樹脂層からなる防眩性ハードコートフィルムもしくはシートである。
【０００９】
また本発明は上記第１の発明において、無機もしくは有機微粒子（４）の平均粒子径が０．１μｍ〜５．０μｍである防眩性ハードコートフィルムもしくはシートである。
【００１０】
また本発明は上記第２の発明において、第１ハードコート層（２）が膜厚０．５μｍ〜２０μｍ、第２ハードコート層（３）が膜厚０．１μｍ〜５μｍの活性エネルギー線硬化樹脂層からなる防眩性ハードコートフィルムもしくはシートの製造方法である。
【００１１】
また本発明は上記第２の発明において、無機もしくは有機微粒子（４）の平均粒子径が０．１μｍ〜５．０μｍである防眩性ハードコートフィルムもしくはシートの製造方法である。
【発明の効果】
【００１２】
上述の実施例の説明からも明らかなように、本発明による防眩性ハードコートフィルムもしくはシートの特徴として、透明プラスチック基材の少なくとも一方の面に、保護膜としての機械的強度付与機能を有する無機もしくは有機微粒子を含有しないクリア硬化樹脂から成る第１ハードコート層を設けた後、さらに光制御性付与機能を有する第２ハードコート層として無機もしくは有機微粒子を含有する硬化樹脂の薄膜を設けた３層からなる構造によって、防眩性と鮮明でギラツキ感の小さい表示像をバランス良く満足する光学特性を有すると共に、耐擦傷性に優れた表面硬度や耐薬品性を有するハードコート性を付与することができる。
【発明を実施するための最良の形態】
【００１３】
以下に、本発明を実施の形態に基づき詳細に説明する。
まず防眩性ハードコートフィルムもしくはシートの構成材料について説明し、その後、製造方法について詳細に述べる。
図１は、本発明の防眩性ハードコートフィルムもしくはシートの層構成を示す断面図的概略図であり、１は透明プラスチックフィルムもしくはシート基材、２は第１ハードコート層、３は第２ハードコート層、４は無機もしくは有機微粒子である。
【００１４】
本発明に使用する透明プラスチックフィルムもしくはシート（１）は特に限定されるものではなく、公知の透明プラスチックフィルムもしくはシートの中から適宜選択して用いることができる。具体例としては、ポリエステル、ポリエチレン、ポリプロピレン、セロファン、トリアセチルセルロース、ジアセチルセルロース、アセチルセルロースブチレート、ポリ塩化ビニル、ポリ塩化ビニリデン、ポリビニルアルコール、エチレンビニルアルコール、ポリスチレン、ポリカーボネート、ポリメチルペンテン、ポリスルフォン、ポリエーテルエーテルケトン、アクリル、ナイロン、フッ素樹脂、ポリイミド、ポリエーテルイミド、ポリエーテルスルフォン等のフィルムもしくはシートを挙げることができるが、本発明においては、特にトリアセチルセルロースフィルム、及び一軸延伸ポリエステルが透明性に優れることに加えて、光学的に異方性が無い点で好ましい。
【００１５】
本発明に用いられる活性エネルギー線硬化型樹脂には特に制限はなく、紫外線や電子線硬化により鉛筆硬度がＨ以上の塗膜を与える樹脂であれば任意に使用することができる。このような紫外線硬化型樹脂としては、例えば、多価アルコールのアクリル酸又はメタクリル酸エステルのような多官能性のアクリレート樹脂、ジイソシアネート、多価アルコール及びアクリル酸又はメタクリル酸のヒドロキシアルキルエステル等から合成されるような多官能性のウレタンアクリレート樹脂などを挙げることができる。さらにアクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等も必要に応じて好適に使用することができる。またこれらの樹脂の反応性希釈剤としては、比較的低粘度である１，６−ヘキサンジオールジ（メタ）アクリレート、トリプロピレングリコールジ（メタ）アクリレート、ジエチレングリコールジ（メタ）アクリレート、ヘキサンジオール（メタ）アクリレート、ペンタエリスリトールトリ（メタ）アクリレート、トリメチロールプロパントリ（メタ）アクリレート、ジペンタエリスリトールヘキサ（メタ）アクリレート、ネオペンチルグリコールジ（メタ）アクリレート等の２官能以上のモノマー及びオリゴマー並びに単官能モノマー、例えばｎ−ビニルピロリドン、エチルアクリレート、プロピルアクリレート等のアクリル酸エステル類、エチルメタクリレート、プロピルメタクリレート、イソプロピルメタクリレート、ブチルメタクリレート、ヘキシルメタクリレート、イソオクチルメタクリレート、２−ヒドロキシエチルメタクリレート、シクロヘキシルメタクリレート、ノニルフェニルメタクリレート等のメタクリル酸エステル類、テトラヒドロフルフリルメタクリレート、及びそのカプロラクトン変成物などの誘導体、スチレン、α−メチルスチレン、アクリル酸等及びそれらの混合物、などを使用することができる。
【００１６】
本発明に於いて、活性エネルギー線が紫外線である場合には、光増感剤（ラジカル重合開始剤）を添加する必要があり、ベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２，２−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２，４−ジエチルチオキサントン、２，４−ジイソプロピルチオキサントンなどのチオキサントン類；アセトフェノンジメチルケタール、ベンジルジメチルケタールなどのケタール類；ベンゾフェノン、４，４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体等の光開始助剤などと組み合わせて使用することができる。有機過酸化物や光重合開始剤の使用量は、前記樹脂組成物の重合性成分１００重量部に対して０．５重量部〜２０重量部、好ましくは１重量部〜１５重量部である。
【００１７】
本発明に於いて、第２ハードコート層（３）に配合する無機もしくは有機微粒子としては活性エネルギー線硬化樹脂中で良好な透明性を保持する微粒子であれば任意に使用することができる。無機微粒子として一般的には、シリカ、アルミナ、チタニア、ジルコニアなどからなる微粒子が用いられ、その中で防眩性や解像性、ハードコート性等の点よりシリカ粒子、特に合成シリカ粒子が好ましい。尚、酸化錫、酸化インジウム、酸化カドミウム、酸化アンチモン、等の導電性の透明微粒子も帯電防止性の付与に係わらず用いることができる。また有機微粒子としては粒子内部に適度な架橋構造を有しており、活性エネルギー線硬化樹脂やモノマー、溶剤等による膨潤がない硬質な微粒子を用いることができる。例えば、粒子内部架橋タイプのスチレン系樹脂、スチレン−アクリル系共重合樹脂、アクリル系樹脂、ジビニルベンゼン樹脂、シリコーン系樹脂、ウレタン樹脂、メラミン樹脂、スチレン−イソプレン系樹脂、ベンゾグアナミン樹脂、その他反応性ミクロゲル等を使用することができる。透明微粒子の配合量は、活性エネルギー線硬化型樹脂１００重量部あたり０．５重量部〜２０重量部、好ましくは１重量部〜１５重量部である。
【００１８】
また必要に応じて公知の一般的な塗料添加剤を配合することができる。例えばレベリング、表面スリップ性等を付与するシリコーン系、フッ素系の添加剤は硬化膜表面の傷つき防止性に効果があることに加えて、活性エネルギー線として紫外線を利用する場合は前記添加剤の空気界面へのブリードによって、酸素による樹脂の硬化阻害を低下させることができ、低照射強度条件下に於いても有効な硬化度合を得ることができる。これらの添加量は、活性エネルギー線硬化型樹脂１００重量部に対し０．０１重量部〜１．０重量部が適当である。
【００１９】
以上、本発明に使用できる主な構成材料を記述したが、続いて具体的に防眩性ハードコートフィルムもしくはシートの製造方法を説明する。
第１及び第２ハードコート層の塗工方法は任意であるが、生産段階ではロールコーター、リバースロールコーター、グラビアコーター、ダイコーター、ナイフコーター、バーコーター等によるのが一般的である。
【００２０】
活性エネルギー線源として紫外線を使用する場合は、高圧水銀灯、低圧水銀灯、超高圧水銀灯、メタルハライドランプ、カーボンアーク、キセノンアーク等の光源が利用でき、フィラーを含まないクリア塗膜の硬化には高圧水銀灯、フィラーを含む場合や厚膜の硬化にはメタルハライドランプが一般的に使用される。また電子線を利用して硬化する場合にはコックロフトワルト型、バンデクラフ型、共振変圧型、絶縁コア変圧器型、直線型、ダイナミトロン型、高周波型等の各種電子線加速器から放出される５０ｋｅＶ〜１０００ｋｅＶ、好ましくは１００ｋｅＶ〜３００ｋｅＶのエネルギーを有する電子線が利用できる。
【００２１】
（作用）
透明プラスチックフィルムもしくはシート基材（１）の少なくとも一方の面に活性エネルギー線硬化樹脂被膜層を設けたハードコートフィルムであって、前記基材（１）上に第１ハードコート層（２）として無機もしくは有機微粒子を含有しないクリア硬化樹脂層を設けた後、さらに第２ハードコート層（３）として無機もしくは有機微粒子（４）を含有する硬化樹脂の薄膜を設けてなる活性エネルギー線硬化樹脂被膜層であることを特徴とすることによって達せられ、好ましくは前記第１ハードコート層（２）が膜厚０．５μｍ〜２０μｍ、第２ハードコート層（３）が膜厚０．１μｍ〜７μｍの活性エネルギー線硬化樹脂層からなることを特徴とする防眩性ハードコートフィルムもしくはシートであり、さらに好ましくは前記無機もしくは有機微粒子（４）の平均粒子径が０．１μｍ〜５．０μｍであることを特徴とする請求項１、または２、または３記載の防眩性ハードコートフィルムもしくはシートである。さらに前記の活性エネルギー線硬化樹脂層を構成する第１ハードコート層（２）を活性エネルギー線照射によってハーフキュアさせ、次いで第２ハードコート層（３）を設けた後、第１及び第２ハードコート層を活性エネルギー線照射によって同時に完全硬化することを特徴とする請求項４、または５、または６記載の防眩性ハードコートフィルムもしくはシートの製造方法によって達成することができる。
【００２２】
本発明の防眩性ハードコートフィルムもしくはシートは、前記透明プラスチック基材（１）、第１ハードコート層（２）、第２ハードコート層（３）の３層からなる構造を有する。第１ハードコート層（２）は塗料成分に無機若しくは有機微粒子を含有しない透明性（クリア）硬化性樹脂から成り、これを硬化後の膜厚が０．５μｍ以上で好ましくは１０μｍ以下となるように塗工した後、活性エネルギー線照射によって完全硬化もしくは半硬化（ハーフキュア）させる。但し、半硬化とは塗膜の物性（硬さ、耐スリキズ性等）が完全に飽和に達していない段階の架橋塗膜を指すが、少なくとも塗膜表面のタックがない程度に硬化した塗膜の状態を意味する。次いで、前記第１ハードコート層（２）上に第２ハードコート層（３）として、樹脂中に必要量の無機もしくは有機微粒子（４）をディスパーミキサー、サンドミル等の公知の分散方法によって配合した塗膜を硬化後の膜厚が約０．１μｍ〜７．０μｍとなるように塗工した後、活性エネルギー線照射を加えることによって硬化する。この場合、第１ハードコート層（２）がすでに完全硬化しているものであれば、第２ハードコート層（３）のみの硬化となり、第１ハードコート層（２）が半硬化状態である場合には、第１と第２ハードコート層（３）の同時硬化となる。好ましくは第１ハードコート層（２）を半硬化とした方が第１、第２ハードコート層間の密着性が向上する場合が多い。
【実施例】
【００２３】
以下に実施例および比較例を挙げて本発明について具体的に説明するが、本発明はこれらの実施例に限定されるものではない。なお、部および％は特に断わりのない限り重量基準である。
【００２４】
＜実施例１＞
（第１ハードコート層）
フィラー粒子を含有しない以下の処方に示す紫外線硬化型のクリア塗料組成物を、第１ハードコート樹脂液として調製した。
・４官能ウレタンアクリレートオリゴマー
（Ｕ−４ＨＡ、新中村化学工業社製）              ２５部
・トリメチロールプロパントリアクリレート
（東亜合成化学社製）                            ４５部
・Ｄａｒｏｃｕｒ１１７３
（チバガイギー社製）                          ２．３部
・トルエン                                          １５部
・２−ブタノン                                        ５部
次に厚さ８０μｍのトリアセチルセルロースフィルムの片面に、前記、紫外線硬化型のクリア塗料組成物をワイヤーバーにて塗布し、溶剤分を蒸発させて厚さ約５μｍの塗布層を形成した後、塗膜側より高圧水銀ＵＶ（紫外線）ランプ（１２０Ｗ／ｃｍ）の紫外線を積算光量約２００ｍＪ／ｍ２の条件で照射し、硬化処理することにより、第１ハードコート層を作製した。
（第２ハードコート層）
フィラーを含有する紫外線硬化型の塗料組成物を、以下に述べる手順によって調製した。まずトルエン／２−ブタノン＝１／１の混合溶媒にフィラー分散剤としてＤｉｓｐｅｒｂｙｋ−１７０をあらかじめ溶解した後、シリカを少量ずつ加えながらディスパーミキサーによる高速撹拌を行なうことによってシリカ分散液を調製した。次いで、４官能ウレタンアクリレートオリゴマーとトリメチロールプロパントリアクリレートの混合液に前記シリカ分散液を撹拌しながら徐々に添加し、最後に光重合開始剤としてＤａｒｏｃｕｒ１１７３を配合することによって調製した。
・４官能ウレタンアクリレートオリゴマー
（Ｕ−４ＨＡ、新中村化学工業社製）              ２５部
・トリメチロールプロパントリアクリレート
（東亜合成化学社製）                            ４５部
・Ｄｉｓｐｅｒｂｙｋ−１７０
（ビック・ケミー社製）                        ０．８部
・Ｄａｒｏｃｕｒ１１７３
（チバガイギー社製）                          ２．３部
・シリカ
（ファインシールＦ８０、トクヤマ社製）            ６部
・トルエン                                          １５部
・２−ブタノン                                      １５部
次に前記、紫外線硬化した第１ハードコート層上に、上記組成の第２ハードコート層を熱乾燥後の膜厚が約１．５μｍとなるように塗布した後、塗膜側より高圧水銀ＵＶランプ（１２０Ｗ／ｃｍ）の紫外線を積算光量約３００ｍＪ／ｍ２の条件で照射し、硬化処理することによって、基材と第１及び第２ハードコートの３層から成る防眩性ハードコートフィルムを得た。
【００２５】
＜実施例２＞
実施例１の第１及び第２ハードコート処方から光重合開始剤（Ｄａｒｏｃｕｒ１１７３）のみを除いた組成で実施例１と同様にトリアセチルセルロースフィルム（８０μｍ）上に第１ハードコート層を膜厚が約５μｍの塗布層を形成した後、塗膜側より加速電圧２００ｋｅＶの電子線を吸収線量２Ｍｒａｄの条件で硬化処理することによって、第１ハードコート層を作製した。次に前記、電子線硬化した第１ハードコート層上に第２ハードコート層を膜厚が約１．５μｍとなるように塗布した後、塗膜側より加速電圧２００ｋｅＶの電子線を吸収線量３Ｍｒａｄの条件で硬化処理することにより、本発明の防眩性ハードコートフィルムを作製した。
【００２６】
＜比較例１＞
実施例１記載のフィラー粒子を含有する第２ハードコートの１層のみをトリアセチルセルロースフィルム上に、膜厚１．５μｍとなるように形成した後、塗膜側より高圧水銀ＵＶランプ（１２０Ｗ／ｃｍ）の紫外線を積算光量約３００ｍＪ／ｍ２の条件で照射し、硬化処理することによって、２層構成からなる防眩性ハードコートフィルムを作製した。
【００２７】
＜比較例２＞
実施例１記載のフィラー粒子を含有する第２ハードコートの１層のみをトリアセチルセルロースフィルム上に、膜厚５．０μｍとなるように形成した後、比較例１と同一の紫外線照射条件にて硬化処理することによって、２層構成からなる防眩性ハードコートフィルムを作製した。
【００２８】
＜比較例３＞
実施例１記載のフィラー粒子を含有する第２ハードコート塗料組成のシリカ粒子（ファインシールＦ８０：平均凝集粒子径１．２μｍ〜１．８μｍ、トクヤマ社製）配合量を１３部とした他は同一の組成、紫外線照射条件にて比較例２と同様に膜厚５．０μｍの防眩性ハードコート層をトリアセチルセルロースフィルム上に形成することによって、２層構成からなる防眩性ハードコートフィルムを作製した。
【００２９】
＜比較例４＞
実施例１記載のフィラー粒子を含有する第２ハードコート塗料組成のシリカ粒子（ファインシールＦ８０：平均凝集粒子径１．２μｍ〜１．８μｍ、トクヤマ社製）の代わりに、より大粒子径のシリカ粒子（ファインシールＰ８：平均凝集粒子径５．５μｍ〜８．０μｍ、トクヤマ社製）を使用した他は同一の組成、紫外線照射条件にて膜厚６．５μｍの防眩性ハードコート層をトリアセチルセルロースフィルム上に形成することによって、２層構成からなる防眩性ハードコートフィルムを作製した。
【００３０】
［評価方法］
上記、実施例１、２及び比較例１〜４より得られた防眩性ハードコートフィルムについて、下記の測定方法により諸物性を測定し、性能評価した結果を表１に示す。
・ヘイズ度（透明フィルムに入射する平行光のうちで散乱したり屈折する光の割合）：
直読ヘイズコンピューター（スガ試験機社製）によって測定した。
・表示像のギラツキ感：
防眩処理が施されていないＬＣＤディスプレイの表面に本発明による防眩性ハードコートフィルムを密着させ、表示像を目視観察し、以下の判定基準に従って評価した。
Ａ＋：ギラツキ感無し（極めて鮮明）
Ａ：ギラツキ感ほとんど無し（鮮明）
Ｂ：若干ギラツキ感有り
Ｃ：ギラツキ感大（不鮮明）
・表面粗さ：
（Ｓｕｒｆｃｏｍ５５０ＡＤ，東京精密社製）の表面粗さ、輪郭形状計測システムによって中心線平均粗さ（Ｒａ）を測定した。
・被膜密着度：
硬化被膜層表面にカッターによって１ｍｍ×１ｍｍのクロスハッチ（升目）を１００個入れ、その上にセロテープ（登録商標）（ニチバン社製）を貼り付けした後、該セロテープ（登録商標）を剥がしたときに硬化被膜がフィルム基材から剥がれた升目の数を計測することで評価した。
・鉛筆硬度：
異なる硬度の鉛筆を用い、５００ｇ荷重下での傷の有無を判定した。
・耐擦傷性：
＃００００のスチールウールにより、ハードコート膜の表面を４００ｇの荷重をかけながら１０回摩擦し、傷の発生の有無及び傷の程度を目視により観察し、以下の判定基準に従って評価した。
Ａ：傷の発生が全く認められない。
Ｂ：数本の細い傷が認められる。
Ｃ：無数の傷が認められる。
【００３１】
【表１】
2008197662.tif 000003
【００３２】
［評価結果］
表１より、実施例１及び２で示した３層構成のハードコートフィルムでは透過鮮明度がそれぞれ３４％〜３５％であり、防眩処理が施されていないＬＣＤディスプレイの表面に密着させ、画像を観察すると鮮明でギラツキ感の少ない良好な透過文字画像を観察することができた。さらに鉛筆硬度、耐擦傷性もそれぞれ３Ｈ及びＡとハードコート性としては非常に良好なものであった。
比較例１ではヘイズ度、表示像のギラツキ感共に光学特性上は実施例１及び２とほぼ同等であったが、第２ハードコート層のみの構成であり、しかも膜厚が薄い（１．５μｍ）為ハードコート性が著しく低下した。
一方、比較例２では膜厚を厚く（５μｍ）することによりハードコート性は改善され、表示像のギラツキ感も著しく改善するがヘイズ度が大きく低下し、室内の蛍光灯の輪郭がハードコート表面に鮮明に映り込むことから十分な防眩効果が得られなかった。
比較例３では、比較例２の防眩効果を改良する目的で膜厚を厚く、且つ小粒子径のシリカ（１．２μｍ〜１．８μｍ）を多量に配合することを試みたが、膜質が脆くなりハードコート性が若干低下した。
比較例４ではハードコート層の膜厚を十分厚く（６．５μｍ）し、且つ大粒子径のシリカ（５．５μｍ〜８．０μｍ）を配合することにより、防眩効果とハードコート性を満足させることができたが表示像のギラツキ感が大きく、不鮮明な透過文字画像が観察された。
【図面の簡単な説明】
【００３３】
【図１】本発明の防眩性ハードコートフィルムもしくはシートの層構成を示す断面図的概略図である。
【符号の説明】
【００３４】
１…透明プラスチックフィルムもしくはシート基材
２…第１ハードコート層
３…第２ハードコート層
４…無機もしくは有機微粒子
【図１】
2008197662.tif 000004
【手続補正書】
【提出日】平成20年2月28日(2008.2.28)
【手続補正２】
【補正対象書類名】特許請求の範囲
【補正対象項目名】全文
【補正方法】変更
【補正の内容】
【特許請求の範囲】
【請求項１】
透明プラスチックフィルムもしくはシート基材の少なくとも一方の面に活性エネルギー線硬化樹脂被膜層を備える防眩性ハードコートフィルムであって、
前記エネルギー線硬化樹脂被膜層が基材側から順に第１ハードコート層、第２ハードコート層を備え、且つ、
前記第１ハードコート層が、無機もしくは有機微粒子を含有せず、多官能性のアクリレート樹脂または多官能性のウレタンアクリレートを含む活性エネルギー線硬化型樹脂を硬化してなる硬化樹脂からなるクリア硬化樹脂層であり、且つ、
前記第２ハードコート層が、前記第２ハードコート層が無機もしくは有機微粒子を含有し、多官能性のアクリレート樹脂または多官能性のウレタンアクリレートを含む活性エネルギー線硬化型樹脂を硬化してなる硬化樹脂の薄膜である
ことを特徴とするハードコートフィルムもしくはシート。
【請求項２】
前記第１ハードコート層及び前記第２ハードコート層に用いられる多官能性のアクリレート樹脂または多官能性のウレタンアクリレートを含む活性エネルギー線硬化型樹脂が、３官能以上の多官能性のアクリレート樹脂または多官能性のウレタンアクリレートを含む活性エネルギー線硬化型樹脂層であることを特徴とする請求項１記載の防眩性ハードコートフィルムもしくはシート。
【請求項３】
前記第１ハードコート層が膜厚０．５μｍ〜２０μｍ、前記第２ハードコート層が膜厚０．１μｍ〜５μｍの活性エネルギー線硬化樹脂層からなる請求項１または請求項２に記載の防眩性ハードコートフィルムもしくはシート。
【請求項４】
前記無機もしくは有機微粒子の平均粒子径が０．１μｍ〜５．０μｍである請求項１乃至３のいずれかに記載の防眩性ハードコートフィルムもしくはシート。
【手続補正３】
【補正対象書類名】明細書
【補正対象項目名】０００６
【補正方法】変更
【補正の内容】
【０００６】
本発明の第１の発明は透明プラスチックフィルムもしくはシート基材の少なくとも一方の面に活性エネルギー線硬化樹脂被膜層を備える防眩性ハードコートフィルムであって、前記エネルギー線硬化樹脂被膜層が基材側から順に第１ハードコート層、第２ハードコート層を備え、且つ、前記第１ハードコート層が、無機もしくは有機微粒子を含有せず、多官能性のアクリレート樹脂または多官能性のウレタンアクリレートを含む活性エネルギー線硬化型樹脂を硬化してなる硬化樹脂からなるクリア硬化樹脂層であり、且つ、前記第２ハードコート層が、前記第２ハードコート層が無機もしくは有機微粒子を含有し、多官能性のアクリレート樹脂または多官能性のウレタンアクリレートを含む活性エネルギー線硬化型樹脂を硬化してなる硬化樹脂の薄膜であることを特徴とするハードコートフィルムもしくはシートである。
【手続補正４】
【補正対象書類名】明細書
【補正対象項目名】０００７
【補正方法】変更
【補正の内容】
【０００７】
また本発明は上記第１の発明において、前記第１ハードコート層及び前記第２ハードコート層に用いられる多官能性のアクリレート樹脂または多官能性のウレタンアクリレートを含む活性エネルギー線硬化型樹脂が、３官能以上の多官能性のアクリレート樹脂または多官能性のウレタンアクリレートを含む活性エネルギー線硬化型樹脂層であることを特徴とする請求項１記載の防眩性ハードコートフィルムもしくはシートである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】